ОБРАБАТЫВАЕМАЯ В ВИДЕ РАСПЛАВА СОПОЛИМЕРНАЯ КОМПОЗИЦИЯ ТЕТРАФТОРЭТИЛЕН/ПЕРФТОР (АЛКИЛВИНИЛОВОГО ЭФИРА), ОБЛАДАЮЩАЯ УЛУЧШЕННЫМ СВОЙСТВОМ ТЕРМИЧЕСКОГО СТАРЕНИЯ

1. Способ, включающий термическое старение композиции, содержащей обрабатываемый в виде расплава сополимер тетрафторэтилена/перфтор (алкилвинилового эфира), где указанный перфторалкил содержит от 1 до 5 атомов углерода, и текучего в расплаве политетрафторэтилена, причем указанное термическое старение проводят при температуре более 260°С при нахождении указанной композиции в твердом состоянии.
2. Способ по п.1, где указанное термическое старение вызывает эпитаксиальную сокристаллизацию указанной композиции.
3. Способ по п.1, где указанное термическое старение проводят при температуре не менее 280°С и/или по меньшей мере 4 часа.
4. Способ по п.1, где указанное термическое старение является эффективным, где указанная композиция имеет температуру непрерывной эксплуатации не менее 300°С.
5. Способ по п.4, где свойство указанной постоянно применяемой температуры характеризуется тем, что указанная композиция сохраняет по меньшей мере 80% от величины ее модуля упругости при растяжении до термического старения.
6. Способ по п.1, где указанное термическое старение является эффективным для снижения коэффициента трения указанной композиции.
7. Способ по п.1, где указанное термическое старение является эффективным для снижения проницаемости указанной композиции для одного или нескольких газов из кислорода и диоксида углерода по меньшей мере на 50%.
8. Способ по п.1, где указанное термическое старение является эффективным для повышения устойчивости указанной композиции к провисанию и/или образованию вздутия.
9. Способ по п.1, где указанное термическое старение является эффективным для увеличения срока службы при изгибе указанной композиции по меньшей мере в 2Х относительно срока службы при изгибе указанной композиции до указанного термического старения.
10. Способ по п.1, где указанное термическое старение является эффективным для получения одного или нескольких из следующих кристаллографических изменений: (i) увеличение индекса кристалличности по меньшей мере на 10%, (ii) увеличение видимого размера кристаллитов, (iii) улучшение однородности в кристаллической структуре, характеризующейся увеличением дальнепериодичной связности по меньшей мере на 10%, (iv) увеличение толщины кристаллического слоя благодаря увеличению дальней периодичности по меньшей мере на 25%, (v) предполагаемый размер кристаллитов по меньшей мере 280 Å, индекс кристалличности по меньшей мере 44, дальняя периодичность по меньшей мере 375 Å и дальнепериодичная связность по меньшей мере 450 Å.
11. Способ по п.1, где указанное термическое старение является эффективным, где указанная композиция характеризуется увеличением модуля упругости при растяжении по меньшей мере на 30% при 300°С и/или уменьшением скорости течения расплава указанной композиции по меньшей мере на 25%.
12. Способ по п.1, где композиция после термического старения представляет собой электрическую изоляцию, облицовку, элементы теплообменника, в том числе трубы, свободно стоящие изделия, в том числе корзины и носители, а также трубопровод.
13. Способ по п.12, где указанная композиция представляет собой подвергнутый термическому старению трубопровод, проявляющий повышенную устойчивость к образованию вздутия.
14. Подвергнутая термическому старению композиция, содержащая обрабатываемый в виде расплава сополимер тетрафторэтилена/перфтор (алкилвинилового эфира), в котором указанный перфторалкил содержит от 1 до 5 атомов углерода, и текучий в расплаве политетрафторэтилен, причем указанная подвергнутая термическому старению композиция проявляет одно или несколько из следующих свойств:
а) температуру непрерывной эксплуатации, по меньшей мере, 300°С,
b) сниженный коэффициент трения,
с) сниженную проницаемость для газов по меньшей мере на 50%,
d) уменьшение скорости течения расплава по меньшей мере на 25% по сравнению со скоростью течения расплава указанной композиции до термического старения,
е) увеличение динамического модуля упругости по меньшей мере на 30% при 300°С,
f) увеличение толщины ее кристаллического слоя, характеризующееся увеличением дальней периодичности по меньшей мере на 25%,
g) повышенную устойчивость к провисанию и/или образованию вздутия, повышение индекса кристалличности по меньшей мере 10%,
h) улучшение в однородности кристаллической структуры, характеризующееся увеличением дальнепериодичной связности по меньшей мере на 10%,
i) увеличение толщины кристаллического слоя, характеризующееся увеличением дальней периодичности по меньшей мере на 25%,
j) эпитаксиальную сокристаллизацию, и/или,
k) увеличение срока службы при изгибе по меньшей мере в 2Х относительно срока службы при изгибе указанной композиции до указанного термического старения.
15. Подвергнутая термическому старению композиция по п.14 в виде трубопровода, проявляющего указанное повышение устойчивости к образованию вздутия.
16. Подвергнутая термическому старению композиция, содержащая обрабатываемый в виде расплава сополимер тетрафторэтилена/перфтор (алкилвинилового эфира), в котором указанный перфторалкил содержит от 1 до 5 атомов углерода, и эффективное количество текучего в расплаве политетрафторэтилена, что дает указанную подвергнутую термическому старению композицию с кристаллической структурой, характеризующейся одним или несколькими из следующих свойств: увеличением индекса кристалличности (i) по меньшей мере на 10% по сравнению с указанной подвергнутой термическому старению композицией до термического старения, и/или (ii) по меньшей мере на 10% больше, чем % увеличение индекса кристалличности для указанного сополимера самого по себе до указанного термического старения.
17. Подвергнутая термическому старению композиция по п.16, проявляющая одно или несколько из следующих свойств:
i) однородность указанной кристаллической структуры, которая улучшается указанным термическим старением, характеризующаяся тем, что указанная подвергнутая термическому старению композиция проявляет увеличение дальнепериодичной связности, которая составляет по меньшей мере на 10% больше, чем увеличение дальнепериодичной связности для указанного сополимера самого по себе до указанного термического старения,
ii) указанная кристаллическая структура, содержащая пластинки (ламели), содержащие кристаллический слой указанной подвергнутой термическому старению композиции и аморфный слой указанной подвергнутой термическому старению композиции, и количество указанного политетрафторэтилена, являющееся эффективным для увеличения толщины указанного кристаллического слоя, характеризующегося тем, что указанная подвергнутая термическому старению композиция проявляет увеличение дальней периодичности по меньшей мере на 25% до указанного термического старения,
iii) видимый размер кристаллитов по меньшей мере 280 ангстрем, индекс кристалличности по меньшей мере 44, дальняя периодичность по меньшей мере 375 Å и дальнепериодичная связность по меньшей мере 450 Å, и
iv) динамический модуль упругости при растяжении при 300°С, который по меньшей мере на 30% больше, чем динамический модуль упругости при растяжении при 300°C указанного сополимера тетрафторэтилена/перфтор (алкилвинилового эфира) самого по себе после указанного термического старения при 315°C в течение 7 дней.